СТАЛЬНОЙ МАТЕРИАЛ С ПОКРЫТИЕМ ИЗ СПЛАВА НА ОСНОВЕ Mg

1. Стальной материал с покрытием из сплава на основе Mg, характеризующийся тем, что слой покрытия из сплава на основе Mg получен горячим погружением.
2. Стальной материал с покрытием из сплава на основе Mg, характеризующийся тем, что слой покрытия из сплава на основе Mg получен горячим погружением и содержит Zn от 15% ат. до менее 45% ат.
3. Стальной материал с покрытием из сплава на основе Mg, характеризующийся тем, что слой покрытия из сплава на основе Mg получен горячим погружением, содержит Zn от 15% ат. до менее 45% ат., и, кроме того, содержит один или несколько элементов, выбранных из группы A: Si, Ti, Cr, Cu, Fe, Ni, Zr, Nb, Mo и Ag, в сумме 0,03-5% ат.
4. Стальной материал с покрытием из сплава на основе Mg, характеризующийся тем, что слой покрытия из сплава на основе Mg получен горячим погружением, содержит Zn от 15% ат. или более, и Mg более 35% ат., и, кроме того, содержит один или несколько элементов, выбранных из группы В: Al, Ca, Y и La в сумме 0,03-15% ат.
5. Стальной материал с покрытием из сплава на основе Mg, характеризующийся тем, что слой покрытия из сплава на основе Mg получен горячим погружением, содержит Zn 15% ат. или более, и Mg более 35% ат., и, кроме того, содержит один или несколько элементов, выбранных из группы элементов В: Al, Ca, Y и La в количестве в сумме 0,03-15% ат., при содержании Mg: более 55% ат., или в количестве в сумме 2-15% ат., при содержании Mg: 55% ат. или менее.
6. Стальной материал с покрытием из сплава на основе Mg по п.4 или 5, отличающийся тем, что указанный слой покрытия из сплава на основе Mg, полученный горячим погружением, содержит Mg: 85% ат. или менее.
7. Стальной материал с покрытием из сплава на основе Mg по п.4 или 5, отличающийся тем, что указанный слой покрытия из сплава на основе Mg, полученный горячим погружением, содержит Mg: 55-85% ат.
8. Стальной материал с покрытием из сплава на основе Mg по пункту 4 или 5, отличающийся тем, что указанный слой покрытия из сплава на основе Mg, полученный горячим погружением, кроме того, содержит один или несколько элементов, выбранных из группы элементов А: Si, Ti, Cr, Cu, Fe, Ni, Zr, Nb, Mo и Ag, в сумме 0,03-5% ат.
9. Стальной материал с покрытием из сплава на основе Mg по любому из пп.1-5, отличающийся тем, что указанный слой покрытия из сплава на основе Mg, полученный горячим погружением, содержит Zn: от 15% ат. до менее 45% ат. и аморфную фазу в количестве 5% об. и более.
10. Стальной материал с покрытием из сплава на основе Mg, характеризующийся тем, что слой покрытия из сплава на основе Mg, полученный горячим погружением, содержит Zn: от 15% ат. до менее 44,97% ат., содержит один или несколько элементов, выбранных из группы элементов A: Si, Ti, Cr, Cu, Fe, Ni, Zr, Nb, Mo и Ag в сумме 0,03-5% ат. и группы элементов В′: Са, Y и La в сумме В′ 0,03-15% ат., причем если указанная сумма элементов В′ меньше 0,03-5% ат., то Mg: более 55% ат., и если сумма элементов В′ 5-15% ат., Zn: менее 40% ат., и, кроме того, содержит аморфную фазу 5% об. и более.
3
7
3
7
11. Стальной материал с покрытием из сплава на основе Mg по любому из пп.1-5, отличающийся тем, что указанный слой покрытия из сплава на основе Mg, полученный горячим погружением, содержит интерметаллическое соединение ZnMg при отношении интенсивностей рентгеновских лучей, т.е. отношении интенсивностей дифракционных пиков ZnMg (исключая дифракционный пик пространства плоскости дифракции 0,233 мм) к сумме всех интенсивностей дифракционных пиков, появляющихся в пространстве плоскости дифракции 0,1089-1,766 мм (исключая дифракционный пик пространства плоскости дифракции 0,233 мм) равном 10% и более.
3
7
12. Стальной материал с покрытием из сплава на основе Mg, характеризующийся тем, что слой покрытия из сплава на основе Mg получен горячим погружением, содержит Zn 20% ат. или более, и Mg 50-75% ат., содержит один или несколько элементов, выбранных из группы В: Аl, Са, Y и La в сумме 0,03-12%, причем, если содержание элементов из группы В составляет 1-12% ат., то содержание Аl: 1% ат. и более, и, кроме того, содержит интерметаллическое соединение ZnMg в требуемом количестве.
13. Стальной материал с покрытием из сплава на основе Mg по любому из пп.1-5, отличающийся тем, что указанный слой покрытия из сплава на основе Mg, полученный горячим погружением, содержит неравновесную фазу, полученную выдерживанием вышеуказанного слоя покрытия при температуре от точки плавления покрытия из сплава на основе Mg до точки плавления покрытия из сплава на основе Mg +100°С в течение 1 мин или менее и его последующим быстрым охлаждением.
3
7
14. Стальной материал с покрытием из сплава на основе Mg по п.13, отличающийся тем, что указанная неравновесная фаза является аморфной фазой и/или интерметаллическим соединением ZnMg.
15. Стальной материал с покрытием из сплава на основе Mg по п.13, отличающийся тем, что указанное быстрое охлаждение является охлаждением водой или охлаждением тонкораспыленной водой.
16. Стальной материал с покрытием из сплава на основе Mg по п.14, отличающийся тем, что указанное быстрое охлаждение является охлаждением водой или охлаждением тонкораспыленной водой.
17. Стальной материал с покрытием из сплава на основе Mg по любому из пп.1-5, 10 или 12, отличающийся тем, что поверхность раздела между указанными слоем покрытия из сплава на основе Mg, полученным горячим погружением, и стальным материалом снабжена слоем предварительного покрытия, содержащим один или несколько элементов, выбранных из Ni, Cu, Sn, Cr, Со и Ag.
18. Стальной материал с покрытием из сплава на основе Mg по п.11, отличающийся тем, что поверхность раздела между указанными слоем покрытия из сплава на основе Mg, полученным горячим погружением, и стальным материалом снабжена слоем предварительного покрытия, содержащим один или несколько элементов, выбранных из Ni, Cu, Sn, Cr, Со и Ag.
19. Стальной материал с покрытием из сплава на основе Mg по любому из пп.1-5, 10 или 12, отличающийся тем, что вышеуказанный слой покрытия из сплава на основе Mg, полученный горячим погружением, содержит баланс Mg и постоянных примесей.
20. Стальной материал с покрытием из сплава на основе Mg по п.11, отличающийся тем, что вышеуказанный слой покрытия из сплава на основе Mg, полученный горячим погружением, содержит баланс Mg и постоянных примесей.
21. Стальной материал с покрытием из сплава на основе Mg по п.13, отличающийся тем, что вышеуказанный слой покрытия из сплава на основе Mg, полученный горячим погружением, содержит баланс Mg и постоянных примесей.